КОМПОЗИЦИЯ ЛИТЕЙНОГО ПОКРЫТИЯ

1. Композиция литейного покрытия, содержащая
жидкий носитель;
связующий материал; и
зернистый огнеупорный наполнитель;
причем зернистый огнеупорный наполнитель содержит первую относительно крупнозернистую фракцию, в которой размер частиц d превышает 38 мкм, и вторую относительно мелкозернистую фракцию, в которой размер частиц d составляет менее чем 38 мкм,
в которой не более чем 10% массы или объема всего зернистого огнеупорного наполнителя составляют частицы с размером d 38<d<53 мкм, и от 0 до 50% массы или объема второй относительно мелкозернистой фракции составляет кальцинированный каолин.
2. Композиция по п.1, в которой не более чем 15% первой относительно крупнозернистой фракции составляют частицы с размером d 38<d<53 мкм.
3. Композиция по п.1, в которой не более чем 4% всего зернистого огнеупорного наполнителя составляют частицы с размером d 38<d<53 мкм.
4. Композиция по п.1, в которой вторая относительно мелкозернистая фракция содержит красный оксид железа (гематит) и/или желтый оксид железа.
5. Композиция по п.1, в которой от 0 до 50% второй относительно мелкозернистой фракции составляет негелеобразующий минерал на силикатной основе со слоистой морфологией.
6. Композиция по п.1, в которой соотношение первой относительно крупнозернистой фракции и второй относительно мелкозернистой фракции составляет от 0,1 до 2,0:1.
7. Композиция по п.1, в которой первая относительно крупнозернистая фракция содержит один или более материалов, таких как графит, силикат, алюмосиликат, оксид алюминия, цирконо-силикат, мусковит (слюда), пирофиллит, тальк и железная слюда.
8. Композиция по п.1, в которой вторая относительно мелкозернистая фракция содержит один или более материалов, таких как красный оксид железа (гематит), палыгорскит (аттапульгит), сепиолит, гетит (желтый оксид железа) и волластонит.
9. Композиция по п.1, в которой вторая относительно мелкозернистая фракция содержит частицы, имеющие сферическую морфологию, и частицы, имеющие стержнеобразную морфологию.
10. Композиция по п.1, в которой вторая относительно мелкозернистая фракция содержит, по меньшей мере, 10% красного оксида железа.
11. Композиция по п.1, в которой вторая относительно мелкозернистая фракция содержит кальцинированный каолин.
12. Способ изготовления покрытой литейной формы или стержня, включающий:
изготовление литейной формы или стержня;
нанесение композиции литейного покрытия по п.1 на литейную форму или стержень; и
удаление жидкого носителя.
13. Покрытая литейная форма или стержень, изготавливаемые способом по п.12.